СПОСОБ ПОЛУЧЕНИЯ ВОДНОГО РАСТВОРА, СОДЕРЖАЩЕГО ПО МЕНЬШЕЙ МЕРЕ ОДИН ГИДРОКАРБОНАТ ЩЕЛОЧНОЗЕМЕЛЬНОГО МЕТАЛЛА

1. Способ получения водного раствора, содержащего по меньшей мере один гидрокарбонат щелочноземельного металла, причем способ включает стадии:
а) подведения воды;
b) подведения по меньшей мере одного содержащего карбонат щелочноземельного металла материала;
2
а
с) подведения СО или кислоты, имеющей значение рК <5;
2
d) объединения воды из стадии а) по меньшей мере с одним содержащим карбонат щелочноземельного металла материалом из стадии b) и СО или кислотой из стадии с) в любом порядке, чтобы получить водную суспензию S1, включающую по меньшей мере один гидрокарбонат щелочноземельного металла;
е) фильтрации по меньшей мере части водной суспензии S1, полученной в стадии d), пропусканием водной суспензии S1 по меньшей мере через один погружной мембранный модуль, чтобы получить водную суспензию S2, содержащую по меньшей мере один гидрокарбонат щелочноземельного металла;
причем по меньшей мере один погружной мембранный модуль размещен в контейнере.
2. Способ по п.1, в котором стадия d) включает стадии
2
i1) объединения воды из стадии а) с СО или кислотой из стадии с), и i2) объединения смеси i1) по меньшей мере с одним содержащим карбонат щелочноземельного металла материалом из стадии b); или
2
ii1) объединения воды из стадии а) по меньшей мере с одним содержащим карбонат щелочноземельного металла материалом из стадии b), и ii2) объединения смеси ii1) с СО или кислотой из стадии с).
3. Способ по п. 1 или 2, в котором технологические стадии d) и е) проводятся в одном и том же контейнере, предпочтительно в реакторном баке.
4. Способ по любому из пп. 1-3, в котором по меньшей мере один погружной мембранный модуль имеет размер пор предпочтительно <1 мкм, и более предпочтительно <0,1 мкм.
2
5. Способ по любому из пп. 1-4, в котором воздух или технологическая текучая среда рециркулирует по меньшей мере через часть поверхности по меньшей мере одного погружного мембранного модуля, предпочтительно по направлению от дна до верха по меньшей мере одного погружного мембранного модуля и/или контейнера, более предпочтительно в воздух или технологическую текучую среду добавляется СО или кислота из стадии с).
6. Способ по п.5, в котором контейнер является закрытым, и воздух с верха контейнера используется в качестве подводимого материала и повторно вводится у дна контейнера.
2
а
7. Способ по любому из пп. 1-6, причем способ включает дополнительную стадию f) обратной промывки по меньшей мере одного погружного мембранного модуля водой, причем к воде необязательно добавляется СО или кислота, имеющая значение рК <5.
8. Способ по любому из пп. 1-7, в котором по меньшей мере один содержащий карбонат щелочноземельного металла материал из стадии b) выбирается из группы, состоящей из осажденного карбоната кальция, модифицированного карбоната кальция, размолотого карбоната кальция, и их смесей, предпочтительно по меньшей мере один содержащий карбонат щелочноземельного металла материал из стадии b) представляет собой размолотый карбонат кальция.
9. Способ по любому из пп. 1-8, в котором по меньшей мере один содержащий карбонат щелочноземельного металла материал из стадии b) представляет собой размолотый карбонат кальция, выбираемый из группы, состоящей из мрамора, известняка, мела, и их смесей.
10. Способ по любому из пп. 1-9, в котором по меньшей мере один содержащий карбонат щелочноземельного металла материал из стадии b) подается в сухой форме или в форме водной суспензии; и/или
по меньшей мере один гидрокарбонат щелочноземельного металла, полученный в стадии d), включает гидрокарбонат кальция, и предпочтительно состоит из гидрокарбоната кальция.
а
11. Способ по любому из пп. 1-10, в котором кислота, предусматриваемая в стадии с), имеет значение рК <4, и/или кислота выбирается из группы, состоящей из серной кислоты, соляной кислоты, азотной кислоты или лимонной кислоты, и/или их смесей.
12. Способ по любому из пп. 1-11, в котором водный раствор S2, включающий по меньшей мере один гидрокарбонат щелочноземельного металла, полученный в стадии е), имеет концентрацию щелочноземельного металла в виде гидрокарбоната щелочноземельного металла в диапазоне от 20 до 1000 мг/л, и более предпочтительно от 50 до 600 мг/л, и наиболее предпочтительно от 80 до 400 мг/л, и/или имеет значение рН в диапазоне от 6,1 до 8,9, и предпочтительно в диапазоне от 6,5 до 8,5.
13. Способ минерализации и/или стабилизации воды, причем способ включает стадии:
i) подведения подвергаемой минерализации воды,
ii) подведения водного раствора, содержащего по меньшей мере один гидрокарбонат щелочноземельного металла, полученный способом по любому из пп. 1-12,
iii) объединения подвергаемой минерализации воды из стадии (i) и водного раствора, содержащего по меньшей мере один гидрокарбонат щелочноземельного металла, из стадии (ii), чтобы получить минерализованную воду.
14. Способ по п.13, включающий дополнительную стадию (iv) добавления основания, предпочтительно гидроксида натрия или гидроксида кальция, к минерализованной воде из стадии (iii).
15. Применение водного раствора, содержащего по меньшей мере один гидрокарбонат щелочноземельного металла, полученного способом по любому из п.п. 1-12, для минерализации и/или стабилизации воды, или как минерализованной воды.
16. Применение по п.15, причем вода представляет собой опресненную или природную мягкую воду.